Сырьевая смесь для изготовления газобетона
RAW MIXTURE OF PRODUCING AERATED CONCRETE

Изобретение относится к составам сырьевых смесей, используемых в производстве газобетона.
3
Известна сырьевая смесь для изготовления газобетона следующего состава, мас.%: каолин 48,25-50,0; каустическая сода 13,0-17,0; ферросилиций 0,05-0,1; вода - остальное [1]. Объемный вес газобетона, полученного из такой смеси, составляет 0,9-1,0 г/см.
Задача изобретения состоит в снижении объемного веса газобетона.
Технический результат достигается тем, что сырьевая смесь для изготовления газобетона, включающая вяжущее, каустическую соду, ферросилиций, воду, в качестве вяжущего содержит портландцемент и дополнительно пемзу и алюминиевую пудру при следующем соотношении компонентов, мас.%: портландцемент 25,0-32,0; каустическая сода 0,1-0,2; ферросилиций 0,05-0,1; молотая до прохождения через сито №2,5 пемза 28,0-32,0; алюминиевая пудра 0,006-0,01; вода - остальное.
Составы сырьевой смеси приведены в таблице.
Компоненты дозируют в требуемых количествах. Сухие компоненты смешивают, затем добавляют нагретую до 35-45°С воду и вновь смешивают. Полученной смесью заполняют предварительно смазанные маслом и нагретые до 35-45°С металлические формы. Газобетонный массив разрезают на изделия (плиты, блоки), которые подвергают обработке в автоклаве в течение 8-10 ч при температуре 180-190°С.
Источники информации
1. SU 620450, С04В 15/02, 1978.